(57)【要約】【課題】基体シート面へ塗布してなる接着層が適度な剥離接着性を有し、かつ、隠蔽情報を透かして見ることができないようにできる新規な感圧接着剤組成物およびそれを用いたシートの提供。【解決手段】シートの重ね合わせ面に塗布され、乾燥処理により通常状態では接着しない接着層を形成し、前記重ね合わせ面同士を対接させ所定の圧力を付与することにより、その重ね合わせ面同士を剥離可能に接着させる感圧接着剤組成物であって、明度Ｌ＊  ０〜５０の色材を配合し、前記接着層の明度Ｌ＊  が３５〜８８となるようにした隠蔽性能に優れた感圧接着剤組成物を用いる。【選択図】      図１
2005023170.tif 000002
【特許請求の範囲】
【請求項１】
シートの重ね合わせ面に塗布され、乾燥処理により通常状態では接着しない接着層を形成し、前記重ね合わせ面同士を対接させ所定の圧力を付与することにより、その重ね合わせ面同士を剥離可能に接着させる感圧接着剤組成物であって、
明度Ｌ＊  ０〜５０の色材を配合し、前記接着層の明度Ｌ＊  が３５〜８８となるようにしたことを特徴とする隠蔽性能に優れた感圧接着剤組成物。
【請求項２】
前記色材が黒色系、青色系の暗色系染料ないし顔料であることを特徴とする請求項１記載の感圧接着剤組成物。
【請求項３】
感圧接着剤組成物全体（固形分）に対して、前記色材を０．００１〜０．１質量％配合したことを特徴とする請求項１あるいは請求項２記載の感圧接着剤組成物。
【請求項４】
基体シートの重ね合わせ面の所定部に請求項１から請求項３のいずれかに記載の感圧接着剤組成物を用いて形成された明度Ｌ＊  ３５〜８８の接着層を有してなるシート。
【請求項５】
隠蔽情報と前記接着層の色差ΔＥ＊  ａｂが３０〜６５であることを特徴とする請求項４記載のシート。
【発明の詳細な説明】
【０００１】
【発明の属する技術分野】
本発明は、隠蔽性能に優れた感圧接着剤組成物およびそれを用いたシートに関し、さらに詳しくは、個人的用件、あるいはプリント情報、印刷情報などの各種情報の隠蔽性能に優れた感圧接着剤組成物およびこれを基体シート面に塗布してなる剥離可能な接着層を有する情報担持用などのシート、すなわち、一時的に接着するが、必要に応じて容易に剥離できる見開き面を有する折り畳みシート、重ね合わせシート、例えば、情報隠蔽シートなどの親展性をもつハガキ、通知書、カードなどのシートに関するものである。
【０００２】
【従来の技術】
近年、郵便法の改正に伴い、親展性を有するハガキシステムが実用化され、広く使われている。この親展性を有するハガキシステムは、例えば個人的用件、あるいはプリント情報、印刷情報などの各種情報が記載されたハガキを折り畳み、切り重ね、あるいは別体同士の重ね合わせをするなど、各種の重ね合わせ態様で剥離可能に接着し、該情報を隠蔽した後、郵送し、受取人が重ね合わせ面を再び剥離して隠蔽情報を読み取るものである。
【０００３】
ハガキシステムで使用される情報担持用のシートとしては、例えば、基体シートの重ね合わせ面に接着剤基剤と、その接着剤基剤に対して非親和性を示す微粒子充填剤からなる接着剤組成物からなる接着層を設けたものが知られている（例えば、特許文献１）。
しかし、情報担持用の従来のシートは、隠蔽して担持したプライバシー情報や個人情報などが、受取人が重ね合わせ面を剥離して見る前に他人によりシートの外部から透かして読み取られるという事件が発生した。そのため、シートの透け防止策が種々提案されている。
【０００４】
例えば用紙などの基体シートに填料（白色顔料）を添加して用紙自体の不透明度を向上する方法や、用紙に不透明層（隠蔽層）を塗布形成する方法（例えば特許文献２、３）などがあるが、その隠蔽効果（透け防止効果）は十分でなく、裏面より光を当てた場合などでは、隠蔽情報を透かして見ることが可能である。
【０００５】
そこで用紙に特定色カムフラージュパターンを設け、その特定色と同一色の隠蔽情報を担持させる方法や用紙に隠蔽フィルムを添付する方法が提案されているが、前者は隠蔽情報の印字などに制限が設けられることになる問題があり、後者は別に用意した隠蔽ラベルなどを添付するため処理工程が複雑になり、またコストアップになる問題があり、隠蔽情報を担持したシート本来の自由な使い方が制限されることになり好ましくない。
【０００６】
【特許文献１】
特開平４−５９３９５号公報
【特許文献２】
特開平４−６２１２９号公報
【特許文献３】
特開２０００−３０９１８４号公報
【０００７】
【発明が解決しようとする課題】
本発明の第１の目的は、従来の問題を解決し、隠蔽情報が記載されたハガキなどを折り畳み、切り重ね、あるいは別体同士の重ね合わせをするなど、各種の重ね合わせ態様で剥離可能に接着して、隠蔽情報を透かして見ることができないようにすることができ、そして受取人が重ね合わせ面を再び剥離すことにより隠蔽情報を読み取ることができる、隠蔽効果（透け防止効果）が高く、かつ従来の感圧接着剤組成物と同様に低コストで容易に基体シートの重ね合わせ面に接着層を形成できる新規な感圧接着剤組成物を提供することであり、
本発明の第２の目的は、そのような新規な感圧接着剤組成物を用いて基体シートの重ね合わせ面に接着層を形成した、隠蔽効果（透け防止効果）が高く、かつ安価な隠蔽情報担持などのために使用されるシートを提供することである。
【０００８】
【課題を解決するための手段】
本発明者等は、隠蔽情報担持用のシートのための感圧接着剤組成物について、鋭意研究を重ねた結果、例えば天然ゴム系水性エマルジョンタイプ接着剤基剤に対して特定の色材を配合した接着剤組成物を用いることにより、課題を解決できることを見出し、本発明を成すに至った。
【０００９】
すなわち本発明の請求項１は、シートの重ね合わせ面に塗布され、乾燥処理により通常状態では接着しない接着層を形成し、前記重ね合わせ面同士を対接させ所定の圧力を付与することにより、その重ね合わせ面同士を剥離可能に接着させる感圧接着剤組成物であって、
明度Ｌ＊  ０〜５０の色材を配合し、前記接着層の明度Ｌ＊  が３５〜８８となるようにしたことを特徴とする隠蔽性能に優れた感圧接着剤組成物である。
【００１０】
本発明の感圧接着剤組成物は、明度Ｌ＊  ０〜５０の色材を配合し、前記接着層の明度Ｌ＊  が３５〜８８となるようにしたので、このような色材を配合していない従来の感圧接着剤組成物に比べて、隠蔽効果（透け防止効果）が高く、かつ従来の感圧接着剤組成物と同様に低コストで容易に基体シートの重ね合わせ面に、接着力を損なうことなく、剥離可能に良好に接着する接着層を形成できる。
【００１１】
本発明の請求項２は、請求項１記載の感圧接着剤組成物において、前記色材が黒色系、青色系の暗色系染料ないし顔料であることを特徴とする。
【００１２】
本発明で用いる黒色系、青色系の暗色系染料ないし顔料は、安価で入手が容易であり、光を透過し難く、少量の配合であっても明度Ｌ＊  が３５〜８８の接着層を得ることができ、隠蔽効果（透け防止効果）が高い。
【００１３】
本発明の請求項３は、請求項１あるいは請求項２記載の感圧接着剤組成物において、感圧接着剤組成物全体（固形分）に対して、前記色材を０．００１〜０．１質量％配合したことを特徴とする。
【００１４】
前記色材の配合量を上記範囲内とすることにより、塗布適性や接着力を損なうことなく、確実に高い隠蔽効果（透け防止効果）が得られる。
【００１５】
本発明の請求項４は、基体シートの重ね合わせ面の所定部に請求項１から請求項３のいずれかに記載の感圧接着剤組成物を用いて形成された明度Ｌ＊  ３５〜８８の接着層を有してなるシートである。
【００１６】
本発明のシートは、本発明の感圧接着剤組成物を用いて基体シートの重ね合わせ面に接着層を形成した、安価なシートであり、個人的用件、あるいはプリント情報、印刷情報などの各種情報の隠蔽性能（透け防止効果）に優れるので、情報担持用などのシート、すなわち、一時的に接着するが、必要に応じて容易に剥離できる見開き面を有する折り畳みシート、重ね合わせシート、例えば、情報隠蔽シートなどの親展性をもつハガキ、通知書、カードなどに使用できる。
【００１７】
本発明の請求項５は、請求項４記載のシートにおいて、隠蔽情報と前記接着層の色差ΔＥ＊  ａｂが３０〜６５であることを特徴とする。
【００１８】
色差ΔＥ＊  ａｂを上記範囲内とすることにより、隠蔽性能（透け防止効果）が高い上、プリント情報、印刷情報などの各種情報の視認性が高い。
【００１９】
【発明の実施の形態】
以下、本発明の実施の形態を詳細に説明する。
本発明の感圧接着剤組成物は通常状態では接着することがなく、加圧により接着し、かつ必要時に剥離しうる接着層を形成するものであって、明度Ｌ＊  ０〜５０の色材を配合し、前記接着層の明度Ｌ＊  が３５〜８８となるようにした感圧接着剤組成物である。好ましい接着剤基剤としては、例えば、天然ゴム系水性エマルジョンタイプ接着剤基剤を挙げることができる。
【００２０】
本発明において用いる接着剤基剤は、有機溶剤を用いる溶剤系、水を媒体とする水系、紫外線などの放射線で硬化する系、加熱硬化系などいずれでもよく特に限定されるものではない。しかし、接着剤基剤として有機溶剤を用いる溶剤系ではなく、水系の特に天然ゴム系水性エマルジョンタイプ接着剤基剤を用いれば、塗料の揮発性が低く、塗布量の調整が容易で基体シート面への塗布適性に優れると共に、溶媒が水であるため人体に無害であって、引火性もなく、塗布工程や乾燥工程に防曝設備などを必要としない。
天然ゴム系水性エマルジョンタイプ接着剤基剤とは、例えば従来、天然ゴム系粘着剤の基剤として慣用されているものの中から任意に選択することができる。このようなものとしては、天然ゴムを主成分とするラテックス、それを変性したもの、例えば酸性ラテックス、解重合ラテックス、加硫ラテックスあるいはグラフト化した天然ゴムラテックスなど、およびこれらの天然ゴムラテックスに対してスチレンリッチＳＢＲラテックス、ポリスチレンエマルジョン、スチレン・アクリル共重合体エマルジョンの１種あるいは２種以上を適当量配合した混合物などを挙げることができる。
天然ゴムラテックスの中でも、特に耐ブロッキング性、耐熱性、耐摩耗性などの点で、特に天然ゴムにメタクリル酸メチルをグラフト共重合させて得た天然ゴムラテックスや、天然ゴムにスチレンとメタクリル酸メチルとをグラフト共重合させて得た天然ゴムラテックスが好ましい。
【００２１】
本発明の感圧接着剤組成物において好ましく用いられる、例えば天然ゴムにメタクリル酸メチルをグラフト共重合させて得た天然ゴムラテックスは、天然ゴム１００質量部に対して例えばメタクリル酸メチル１０〜４０質量部程度グラフト共重合したものである。
【００２２】
本発明において用いる明度Ｌ＊  ０〜５０の色材を配合し、明度Ｌ＊  ３５〜８８の接着層を形成することが肝要である。色材の色相や彩度などは特に限定されない。
接着層の明度Ｌ＊  が３５未満であると各種情報の視認性が損なわれる恐れがあり、逆に８８を超えると隠蔽効果（透け防止効果）が損なわれる恐れがある。
本発明でいう視認性とは、上記のように接着層同士を剥離可能に接着したシートを受取人が受け取った後、受取人が重ね合わせ面を再び剥離すことにより隠蔽された情報を容易に読み取れるかどうかを表すものであり、視認性が高いということは、受取人が隠蔽された情報を容易に読み取ることができるということである。
明度Ｌ＊  が５０を超える色材は、明度Ｌ＊  が３５〜８８の接着層を得るための配合量が多くなるため、基体シートの重ね合わせ面同志の適度な接着力や適度な剥離強度が損なわれる恐れがある。
【００２３】
本発明において用いる色材は、プリント情報、印刷情報などの各種情報の視認性を損なわずに、高い隠蔽効果（透け防止効果）が得られる色材であれば特に限定されない。しかし、黒色系、青色系の暗色系染料ないし顔料であると、安価で入手が容易であり、光を透過し難く、少量の配合であっても明度Ｌ＊  が３５〜８８の接着層を得ることができ、隠蔽効果（透け防止効果）が高いので好ましく使用できる。
【００２４】
黒色系、青色系の暗色系染料ないし顔料の具体例としては、例えば、カーボングラック、フタロシアニンブルー、コバルトフタロシアニン、染色レーキ顔料、紺青、複合酸化物系顔料、ジオキサジンバイオレット、不溶性アゾ顔料、ビニルスルフォン型反応染料、分散染料、建染染料、塩基性染料、カチオン染料、油溶性染料、直接染料、酸性染料などを挙げることができる。
【００２５】
本発明において用いる色材の配合量は特に限定されないが、感圧接着剤組成物全体（固形分）に対して、前記色材を０．００１〜０．１質量％、より好ましくは０．００５〜０．０５質量％、さらに好ましくは０．０１〜０．０３質量％配合することにより、塗布適性や剥離可能に接着させるなどの特性を損なうことなく、確実に高い隠蔽効果（透け防止効果）が得られる。
色材の配合量が下限値未満であると隠蔽効果（透け防止効果）が劣る恐れがあり、逆に上限値を超えると接着力、接着層の表面強度や基体シート面への塗布適性が損なわれる恐れがあるので上記範囲内とすることが好ましい。
【００２６】
本発明のシートにおいて、隠蔽情報と接着層の色差ΔＥ＊  ａｂは特に限定されないが、色差ΔＥ＊  ａｂが３０〜６５であることが好ましい。
色差ΔＥ＊  ａｂを上記範囲内とすることにより、隠蔽性能（透け防止効果）が高い上、プリント情報、印刷情報などの各種情報の視認性が高い。
色差ΔＥ＊  ａｂが下限値未満であるとプリント情報、印刷情報などの各種情報の視認性が劣る恐れがあり、逆に上限値を超えると隠蔽性能（透け防止効果）が損なわれる恐れがあるので上記範囲内とすることが好ましい。
【００２７】
なお、色差ΔＥ＊  ａｂは下記式で計算されるものである。
式：
ΔＥ＊  ａｂ＝［（ΔＬ  ）２  ＋（Δａ  ）２  ＋（Δｂ  ）２  ］１／２
（但し、上記式中、Ｌ＊  は明度、ａ＊  、ｂ＊  は色度を表し、ΔＬ  、Δａ  、Δｂは座標Ｌ＊  、ａ＊  、ｂ＊  の２試料間の差である。）
【００２８】
本発明においては、前記色材以外に他の微粒状充填剤を配合してもよい。このような微粒状充填剤としては、接着剤基剤との親和力が無いか、あるいは極めて小さく、また、接着剤基剤へ溶解し難いものを用いるのがよい。
【００２９】
微粒状充填剤としては、例えば、各種デンプン系、微球状アクリル樹脂、微球状メタクリル樹脂、微球状ポリエチレン、シリカ、球状アルミナ、ガラス粉末、シラスバルーン、天然ゼオライト、合成ゼオライト、炭酸カルシウム、活性白土などが挙げられる。これらの微粒子充填剤は、単独で用いてもよいし、２種以上組み合わせて用いてもよい。平均粒径１〜２０μｍの微粒状充填剤が本発明において好ましく使用できる。
【００３０】
本発明の感圧接着剤明組成物には、所望に応じ、粘着剤に慣用されている添加剤、例えば粘着付与剤、粘度調整剤、老化防止剤、安定剤、着色剤などを添加することができる。
【００３１】
本発明の感圧接着剤組成物は、グラビアコーター、フレキソ、エアナイフコーター、バーコーターなどの塗布手段により基体シート面に塗布され、二つ折り、三つ折り、切り重ね、あるいは別体同士の重ね合わせなど、各種の重ね合わせの形で、一時的には接着するが、必要に応じて容易に剥離できる見開き面を有するハガキ、各種帳票、通知書、各種カードなどに好適に利用できる。
【００３２】
次に、本発明の感圧接着剤組成物が塗布される基体シートとしては、通常の紙の他に、合成紙、あるいはポリエチレン、ポリエチレンテレフタレート、ポリプロピレン、塩化ビニルなどの合成フィルムを用いることもできる。これらの合成フィルムを用いる場合には、基体シートの表面をマット処理、コロナ処理などの表面処理を施すのが好ましい。また、基体シート面への本発明の感圧接着剤組成物の塗布量は、接着層の接着性、剥離性などの維持のため、１〜３０ｇ／ｍ２  、好ましくは３〜２０ｇ／ｍ２  、さらに好ましくは５〜１５ｇ／ｍ２  とするのがよい。
さらにまた、形成された剥離可能な接着層を加圧ローラにて約１〜１０ｋｇ／ｃｍ２  で加圧することにより、耐ブロッキング性をさらに向上させることができる。
【００３３】
次に、本発明のシートの構成について添付図面に基づき詳細に説明する。ここで、図１は本発明の三つ折りハガキの表面展開図、図２はこのハガキの裏面展開図、図３は図１のＸ−Ｘ線断面図、図４は図１のハガキを折り込む際の状態説明図、図５は本発明の二つ折りハガキの表面展開図、図６はこのハガキの裏面展開図、図７は図５のハガキを折り込む際の状態説明図、図８は本発明の部分二つ折りハガキの表面展開図、図９はこのハガキの裏面展開図、図１０は図８のハガキを折り込む際の状態説明図である。
【００３４】
先ず、図１ないし図３に示す三つ折りハガキ１は、定型ハガキサイズの３倍のサイズを有する基体シート２から構成され、折り線３ａ、３ｂによって３つの領域に区画されるものである。左側区画領域Ａの表面には、郵便番号、宛て名、住所などの宛て先情報印刷４が、基体シート２の区画領域Ｂ及びＣの表面全体と区画領域Ａ及びＢの裏面全体に対し、本発明の感圧接着剤組成物が塗布されて剥離可能な接着層６が形成されている。そして左側区画領域Ａの裏面、中央区画領域Ｂの表裏面及び右側区画領域Ｃの表面の接着層６の上には隠蔽情報印刷５が印刷されている。このように構成された三つ折りハガキ１は、図４に示すように、各区画の重ね合わせ面を折り線３ａ、３ｂにてＺ型に折り込んで接着層同士を対接させ、この状態でドライシーラーで加圧することにより、その接着層６が活性化されて接着される。
【００３５】
次に、図５及び図６に示す二つ折りハガキ１１は、定型ハガキサイズの２倍のサイズを有する基体シート２から構成され、中央部の折り線３によって２つの領域Ｄ及びＥに区画されるものである。左側区画領域Ｄの表面には、郵便番号、宛て名、住所などの宛て先情報印刷４が、基体シート２の区画領域Ｄ及びＥの裏面全体に対し、本発明の感圧接着剤組成物が塗布されて剥離可能な接着層６が形成されている。そして区画領域Ｄ及びＥの裏面の接着層６の上には隠蔽情報印刷５が印刷されている。このように構成された二つ折りハガキ１１は、図７に示すように、上記の三つ折りハガキと同様に、左右区画裏面の接着層同士が対接するように折り線３で折り込んで加圧することにより、その接着層６が活性化されて接着される。
【００３６】
また、図８及び図９に示す部分二つ折りハガキ２１は、定型ハガキサイズの１．５倍のサイズを有する基体シート２から構成され、折り線３によってサイズの異なる左右２つの領域Ｆ及びＧに区画されるものである。左側区画領域Ｆの表面には、郵便番号、宛て名、住所などの宛て先情報印刷４が、基体シート２の区画領域Ｇの裏面全体及び区画領域Ｇを折り線３で折り込んだ際に重ね合わされる区画領域Ｆの一部裏面に対し、本発明の感圧接着剤組成物が塗布されて剥離可能な接着層６が形成されている。そして右側区画領域Ｇの裏面及び区画領域Ｇを折り線３で折り込んだ際に重ね合わされる区画領域Ｆの一部裏面の接着層６の上には隠蔽情報印刷５が印刷されている。このように構成された部分二つ折りハガキ２１は、図１０に示すように、上記の二つ折りハガキと同様に、左右区画裏面の接着層同士が対接するように折り線３で折り込んで加圧することにより、その接着層６が活性化されて接着される。
【００３７】
上記の実施態様においては接着層６の上に隠蔽情報印刷５を印刷した例を示したが、隠蔽情報印刷５を対応する基体シート２の箇所に直接印刷することも可能であり、受取人が重ね合わせ面を再び剥離すことにより接着層６の下に形成された隠蔽情報５を読み取ることができる。しかし、読み取りの容易さの観点から接着層６の上に隠蔽情報印刷５を印刷する方が好ましい。
【００３８】
【実施例】
以下実施例により本発明を更に詳しく説明するが、本発明はこれら実施例に何ら制約されるものではない。
（実施例１）
天然ゴム（ＮＲ）１００質量部（固形分）にスチレン及びＭＭＡ（メタクリル酸メチル）を２５質量部、公知の方法でグラフト重合し、固形分４９％のスチレンＭＭＡ共重合体水性ラテックスを作成した。
上記で作成したスチレンＭＭＡ共重合体水性ラテックス１２０質量部（固形分５８．８質量部）に対して、シリカ微粒子（商品名：Ｎｉｐｓｉｌ  Ｅ２００（日本シリカ工業社製））を予めイオン交換水中に固形分１６質量％に分散してある分散液を７３．５質量部（シリカ固形分１１．８質量部）となるように撹拌混合した。この混合液に平均粒子径２０μｍの市販のスターチ（商品名：ＡＣＴＩＳＩＺＥ  ＣＷＨ（ロケット社製））を予めイオン交換水中に固形分５０質量％に分散してある分散液を３５．３質量部（スターチ固形分１７．６質量部）となるように撹拌混合した。
この混合液に酸化チタン微粒子（商品名：Ｒ−７８０（石原産業社製））を予めイオン交換水中に固形分４０質量％に分散してある分散液を２９．４質量部（酸化チタン固形分１１．８質量部）となるように撹拌混合した。
この混合液に黒色染料（商品名：ＤＦ  Ｂｌａｃｋ  ＣＣ（住友化学工業社製））（明度Ｌ＊  ＝１６）を０．０１９質量部添加し、十分に撹拌を行った。次にこの混合液の粘度が３００±１００ｍＰａ・ｓ（２０℃）になるように適量の粘度調整剤（商品名：ＳＮシックナ−９２９（サンノプコ社製））を加え、発泡しないように撹拌を行い本発明の感圧接着剤組成物を得た。
【００３９】
得られた本発明の感圧接着剤組成物を、上質紙（商品名：ＮＩＰ−７０  ７０ｋｇ連量（王子製紙社製））上に、ワイヤーバーを使用して６ｇ／ｍ２  （固形分）になるように塗工した後、乾燥し、全面に接着層（明度Ｌ＊  ＝８４）を形成した本発明のシート試料を得た。
下記の試験方法により隠蔽性▲１▼、▲２▼、接着力、接着層の明度、隠蔽情報と接着層の色差ΔＥ＊  ａｂの評価を行い、結果を表１に示す。
【００４０】
（試験方法）：
（１）隠蔽性▲１▼
接着層面に対してレーザープリンタ（機種名：ＬＰ９６００Ｓ、セイコーエプソン社製）にてランダムに選んだ文字（ＭＳゴシック  １１ポイント）を印字する（Ｌ＊＝２３、ａ＊＝０．３６、ｂ＊＝０．１０）。これを幅２１０ｍｍ、長さ２９６ｍｍに裁断して試料を作成する。これを２つに折り曲げ、７ＭＰａの荷重を加えて圧着し、評価サンプルを得る。得られたサンプルを机上に置き、その状態で隠蔽文字の視認性を次の基準で評価した。
◎：全く視認できない
○：ほとんど視認できない
△：よく見るとある程度は内容が視認できる
×：判読可能
【００４１】
（２）隠蔽性▲２▼
（１）で評価したサンプルを２枚重ねて、机上でなく、室内の４０Ｗ３連の蛍光燈に翳した状態で評価した。
◎：全く視認できない
○：ほとんど視認できない
△：よく見るとある程度は内容が視認できる
×：判読可能
【００４２】
（３）（接着力）
幅１００ｍｍ、長さ２７０ｍｍに裁断して試料を作成し、この試料を２つに折り曲げ、７ＭＰａの荷重を加えて圧着し、接着層同士の剥離接着力を試験方法ＪＩＳＫ６８５４に準じて、オートグラフＡＧＳ５０（島津製作所製）を用いて９０°Ｔ型剥離にて測定した。
【００４３】
（４）接着層の明度
（１）で作成したサンプルの接着層部分の明度を、色の表示方法ＪＩＳＺ８７２９に準じた方法で測定した。
【００４４】
（５）隠蔽情報と接着層の色差ΔＥ＊  ａｂ
（１）で印字した際の、印字部分と接着層との色差ΔＥ＊  ａｂを色の表示方法ＪＩＳＺ８７２９に準じた方法で測定し、下記の式により算出した。
式：
ΔＥ＊  ａｂ＝［（ΔＬ  ）２  ＋（Δａ  ）２  ＋（Δｂ  ）２  ］１／２
（但し、上記式中、Ｌ＊  は明度、ａ＊  、ｂ＊  は色度を表し、ΔＬ  、Δａ  、Δｂは座標Ｌ＊  、ａ＊  、ｂ＊  の２試料間の差である。）
【００４５】
（実施例２）
実施例１で使用した黒色染料を０．０２７質量部に変更した以外は実施例１と同様に操作して本発明のシートを作った。そして実施例１と同様にして評価を行い結果を表１に示す。
【００４６】
（実施例３）
実施例１で使用した黒色染料を０．０１２質量部に変更した以外は実施例１と同様に操作して本発明のシートを作った。そして実施例１と同様にして評価を行い結果を表１に示す。
【００４７】
（比較例１）
実施例１で使用した黒色染料を使用しなかった以外は実施例１と同様に操作して比較のシートを作った。そして実施例１と同様にして評価を行い結果を表１に示す。
【００４８】
（比較例２）
実施例１で使用した黒色染料を黄色系着色料（商品名：食用黄色４号（ダイワ化成製））（Ｌ＊  ＝５４）に変更した以外は実施例１と同様に操作して比較のシートを作った。そして実施例１と同様にして評価を行い結果を表１に示す。
【００４９】
【表１】
2005023170.tif 000003
【００５０】
表１から、実施例１〜３の本発明のシートは隠蔽性▲１▼、▲２▼、接着力、印字した隠蔽情報の視認性のいずれもよいことが判る。
それに対して、比較例１〜２のシートは、接着力、印字した隠蔽情報の視認性はよいが、隠蔽性▲１▼、▲２▼が劣り、実用性がないことが判る。
【００５１】
【発明の効果】
本発明の請求項１の隠蔽性能に優れた感圧接着剤組成物は、シートの重ね合わせ面に塗布され、乾燥処理により通常状態では接着しない接着層を形成し、前記重ね合わせ面同士を対接させ所定の圧力を付与することにより、その重ね合わせ面同士を剥離可能に接着させる感圧接着剤組成物であって、
明度Ｌ＊  ０〜５０の色材を配合し、前記接着層の明度Ｌ＊  が３５〜８８となるようにしたことを特徴とする隠蔽性能に優れた感圧接着剤組成物であり、このような色材を配合していない従来の感圧接着剤組成物に比べて、隠蔽効果（透け防止効果）が高く、かつ従来の感圧接着剤組成物と同様に低コストで容易に基体シートの重ね合わせ面に、接着力を損なうことなく、剥離可能に良好に接着する接着層を形成できるという顕著な効果を奏する。
【００５２】
本発明の請求項２は、請求項１記載の感圧接着剤組成物において、前記色材が黒色系、青色系の暗色系染料ないし顔料であることを特徴とするものであり、本発明で用いる黒色系、青色系の暗色系染料ないし顔料は、安価で入手が容易であり、光を透過し難く、少量の配合であっても明度Ｌ＊  が３５〜８８の接着層を得ることができ、隠蔽効果（透け防止効果）が高いというさらなる顕著な効果を奏する。
【００５３】
本発明の請求項３は、請求項１あるいは請求項２記載の感圧接着剤組成物において、感圧接着剤組成物全体（固形分）に対して、前記色材を０．００１〜０．１質量％配合したことを特徴とするものであり、前記色材の配合量を上記範囲内とすることにより、塗布適性や接着力を損なうことなく、確実に高い隠蔽効果（透け防止効果）が得られるというさらなる顕著な効果を奏する。
【００５４】
本発明の請求項４は、基体シートの重ね合わせ面の所定部に請求項１から請求項３のいずれかに記載の感圧接着剤組成物を用いて形成された明度Ｌ＊  ３５〜８８の接着層を有してなる、安価なシートであり、個人的用件、あるいはプリント情報、印刷情報などの各種情報の隠蔽性能（透け防止効果）に優れるので、情報担持用などのシート、すなわち、一時的に接着するが、必要に応じて容易に剥離できる見開き面を有する折り畳みシート、重ね合わせシート、例えば、情報隠蔽シートなどの親展性をもつハガキ、通知書、カードなどに使用できるという顕著な効果を奏する。
【００５５】
本発明の請求項５は、請求項４記載のシートにおいて、隠蔽情報と前記接着層の色差ΔＥ＊  ａｂが３０〜６５であることを特徴とするものであり、隠蔽性能（透け防止効果）が高い上、プリント情報、印刷情報などの各種情報の視認性が高いというさらなる顕著な効果を奏する。
【図面の簡単な説明】
【図１】本発明の三つ折りハガキの表面展開図。
【図２】図１のハガキの裏面展開図。
【図３】図１のＸ−Ｘ線断面図。
【図４】図１のハガキを折り込む際の状態説明図。
【図５】本発明の二つ折りハガキの表面展開図。
【図６】図５のハガキの裏面展開図。
【図７】図５のハガキを折り込む際の状態説明図。
【図８】本発明の部分二つ折りハガキの表面展開図。
【図９】図８のハガキの裏面展開図。
【図１０】図８のハガキを折り込む際の状態説明図。
【符号の説明】
２、１２、２２  基体シート
３、３ａ、３ｂ  折り線
５  隠蔽情報印刷
６  剥離可能な接着層
【図１】
2005023170.tif 000004
【図２】
2005023170.tif 000005
【図３】
2005023170.tif 000006
【図４】
2005023170.tif 000007
【図５】
2005023170.tif 000008
【図６】
2005023170.tif 000009
【図７】
2005023170.tif 000010
【図８】
2005023170.tif 000011
【図９】
2005023170.tif 000012
【図１０】
2005023170.tif 000013